(57)【要約】      （修正有）【課題】従来の蒸発潜熱を利用する保冷バンドよりも冷感が増し、保冷持続時間も従来の保冷バンド並みである吸水性樹脂入り保冷バンドを提供する。【解決手段】冷凍して使用する保冷剤ｂの片面または両面に水の蒸発潜熱を利用する吸水性樹脂３入り保冷バンドａを積層してなる保冷用バンドであり、特に冷凍して使用する保冷剤ｂの片面に水の蒸発潜熱を利用する吸水性樹脂３入り保冷バンドａを積層してなる保冷用バンドには、該保冷剤ｂの該保冷バンドａとは反対側の面に断熱シート６を設けられてなる保冷用バンドである。【選択図】図１
0003177696.tif 000002
【実用新案登録請求の範囲】
【請求項１】
冷凍して使用する保冷剤（ｂ）の片面または両面に水の蒸発潜熱を利用する吸水性樹脂入り保冷バンド（ａ）を積層してなる保冷用バンド（Ａ）。
【請求項２】
前記冷凍して使用する保冷剤（ｂ）の片面に水の蒸発潜熱を利用する吸水性樹脂入り保冷バンド（ａ）を積層してなる保冷用バンド（Ａ）であって、該保冷剤（ｂ）の該保冷バンド（ａ）とは反対側の面に断熱シートを設けることを特徴とする請求項１記載の保冷用バンド（Ａ）。
【請求項３】
前記冷凍して使用する保冷剤（ｂ）が、水不溶性吸水性高分子、水溶性高分子、水および親水性アルコールを含有するゲル状物、または水不溶性で非吸水性の高分子皮膜で表面被覆された吸水性樹脂の粒子が水溶性高分子、水及び親水性アルコールを含有する水性ゲル中に懸濁したゲル状物が、包装部材に充填されてなるものであることを特徴とする請求項１または２記載の保冷用バンド（Ａ）。
【考案の詳細な説明】
【技術分野】
【０００１】
本考案は、保冷用バンドに関する。詳しくは冷凍して使用する保冷剤および水の蒸発潜熱を利用する吸水性樹脂入り保冷バンドを組み合わせた保冷用バンドに関する。
【背景技術】
【０００２】
夏の暑い時期や、風邪などで人体が発熱した時、含水タオルを用いて頭部や首部を保冷して人体を冷やす方法がある。含水タオルは水の蒸発潜熱を利用して熱を除去するものであり、最近は、首部を保冷するものとしてネッククーラーが販売されている。このネッククーラーは吸水性樹脂の粉末を中に入れたものが用いられ、吸水すると中の吸水性樹脂が膨潤してゲルとなり、ゲル中の水が通気性布帛を通って徐々に蒸発するのでネッククーラー自体の温度が下がり、首部を保冷することができる。首部の頸動脈中の血液を保冷すると、適度に冷やされた血液は体全体に回り体の温度を下げることができる。このようなものとして、冷却用ネックバンドを幅方向に二分するように長手方向に縫製してその中に吸水性樹脂を入れて首部を冷却するバンド（たとえば、特許文献１）や、水可溶性成分含量が少ない吸水性樹脂を含水させて用いる吸水性樹脂入りバンドがある（たとえば、特許文献２）。
また、これとは別に特に暑さが厳しいときは冷凍した保冷剤が用いられている（たとえば、特許文献３）。
【先行技術文献】
【特許文献】
【０００３】
【特許文献１】登録実用第３０１９８３１号公報
【特許文献２】特許第４２０４９０４号公報
【特許文献２】特開２０１０−１７４３９７号公報
【考案の概要】
【考案が解決しようとする課題】
【０００４】
しかしながら、含水したバンドは周囲環境温度よりも５〜１０℃下がることができ冷感を感じるが、周囲温度よりも１０℃以上下げた温度にはなかなかならない。さらに保冷バンドの温度が下がることが望まれている。
また、冷凍した保冷剤を用いた場合は、最初はかなり冷えるが、その温度は非常に短い。従来の含水した保冷バンドよりはさらに低い温度を呈し、従来並みの保冷持続時間を有する保冷バンドが望まれている。
本考案の目的は、従来の蒸発潜熱を利用する保冷バンドよりも冷感が増し、保冷持続時間も従来の保冷バンド並みである吸水性樹脂入り保冷バンドを提供することである。
【課題を解決するための手段】
【０００５】
本考案者らは、上記の課題に鑑み、鋭意研究の結果、冷凍して使用する保冷剤を水の蒸発潜熱を利用する吸水性樹脂入り保冷バンドに組み合わせて使用すれば、本考案の目的が達成できることを見出し、本考案に至った。
すなわち、本考案は、冷凍して使用する保冷剤（ｂ）の片面または両面に水の蒸発潜熱を利用する吸水性樹脂入り保冷バンド（ａ）を積層してなる保冷用バンド（Ａ）である。
【０００６】
さらに、本考案は、保冷剤（ｂ）の片面に水の蒸発潜熱を利用する吸水性樹脂入り保冷バンド（ａ）を積層してなる保冷用バンド（Ａ）であって、保冷剤（ｂ）の保冷バンド（ａ）とは反対側の面に断熱シートを設けることを特徴とする。
さらに、本考案は、上記冷凍して使用する保冷剤（ｂ）が、水不溶性吸水性ポリマー、水溶性ポリマー、水および親水性アルコールを含有するゲル状物、または水不溶性で非吸水性の高分子皮膜で表面被覆された吸水性樹脂の粒子が水溶性高分子、水及び親水性アルコールを含有する水性ゲル中に懸濁したゲル状物が包装部材に充填されてなるものであることを特徴とする。
【考案の効果】
【０００７】
本考案の保冷用バンド（Ａ）は、以下の効果を奏することができる。
１．冷凍して使用する保冷剤（ｂ）（以下、単に保冷剤（ｂ）という場合がある）の片面または両面に水の蒸発潜熱を利用する吸水性樹脂入り保冷バンド（ａ）（以下、単に保冷バンド（ａ）という場合がある）を積層してなる保冷用バンド（Ａ）であるので、保冷バンド（ａ）を人体の皮膚に接触させたときに、冷凍した保冷剤（ｂ）の冷気が保冷バンド（ａ）に伝わり、保冷バンド（ａ）の皮膚側の温度を下げ、且つ従来の保冷バンドと同じレベルの保冷持続時間を維持することができる。保冷剤（ｂ）が保冷バンド（ａ）の上方にあるときに保冷バンド（ａ）の水の蒸散による温度低下が予測されると考えられたが、そのようなことがなく冷感を感じることができたのは予想外である。
【０００８】
保冷剤（ｂ）の両面を保冷バンド（ａ）で積層した場合には、片面は皮膚に接し別の片面は外に向いており、外に向いた面の保冷バンド（ａ）の外側から水が蒸散して保冷用バンド（Ａ）を冷やすので、保冷剤（ｂ）の温度も下がりにくく、保冷用バンド（Ａ）の保冷効果を持続させることができる。  
保冷剤（ｂ）の片面にのみ保冷バンド（ａ）を積層した場合には、保冷バンド（ａ）の側を人体の皮膚に当てれば、反対側の保冷剤（ｂ）の冷気が保冷バンド（ａ）に伝わり、保冷バンド（ａ）の温度を下げると共に、冷感を持続させることができる。また、保冷剤（ｂ）の側を人体の皮膚に当てればより強い冷感を生じると共に、外側の面の保冷用バンド（ａ）の水の蒸散によりバンドを冷やすことができ、保冷剤（ｂ）の単独よりも保冷効果を持続させることができる。すなわち、保冷剤（ｂ）の片面にのみ保冷バンド（ａ）を積層した場合には、使用者の好みに合わせて両方の使用もできる。
保冷バンド（ａ）にポケットを作成すれば、このポケットには、保冷剤（ｂ）が出し入れ可能に挿入して使用することができる。
【０００９】
２．保冷剤（ｂ）の片面に保冷バンド（ａ）を積層する場合に、保冷剤（ｂ）の保冷バンド（ａ）とは反対側の面に断熱シートを設けると、保冷剤（ｂ）の温度上昇を抑制することができ、さらに保冷用バンド（Ａ）の冷感を長く持続することができる。
【００１０】
３．保冷剤（ｂ）が水不溶性吸水性ポリマー、水溶性ポリマー、水および親水性アルコールを含有するゲル状物、または水不溶性で非吸水性の高分子皮膜で表面被覆された吸水性樹脂の粒子が水溶性高分子、水及び親水性アルコールを含有する水性ゲル中に懸濁したゲル状物が包装部材に充填されてなるものであると、−３〜−５℃に冷凍した場合でも柔軟性を有するので、保冷バンド（ａ）と共に用いても、人体の曲線にそって、また人体の動きに合わせて曲がることができるので、違和感がなく使用できる。
【図面の簡単な説明】
【００１１】
【図１】本考案における、保冷剤（ｂ）の片面に吸水膨潤させた保冷バンド（ａ）を積層した保冷用バンド（Ａ）である。図１（ａ）は、斜視図、図１（ｂ）は図１（ａ）のＸ−Ｙ面で垂直に切断したときの拡大された断面図である。
【図２】本考案における、保冷剤（ｂ）の両面に吸水膨潤させた保冷バンド（ａ）を積層させた保冷用バンド（Ａ）である。図２（ａ）は斜視図、図２（ｂ）はＸ’−Ｙ’面で垂直に切断したときの拡大された断面図である。
【図３】本考案における保冷用バンド（Ａ）の保冷効果を比較した結果を示すグラフである。
【考案を実施するための形態】
【００１２】
以下、本考案の実施の形態につき、説明する。なお、本考案は、以下の実施の形態に限定されるものではない。本考案と同一および均等の範囲内において、以下の実施の形態に対して種々の変更を加えることが可能である。
【００１３】
本考案における保冷バンド（ａ）は、従来の水の蒸発潜熱を利用する吸水性樹脂入り保冷バンドが使用できる。
保冷バンドに用いられる含水ゲルを形成する吸水性樹脂としては、天然系でも合成系でも特に限定はないが、安価で、安全性、耐久性、吸水倍率や吸水速度などの吸水特性に優れ、かつ、腐敗の心配の無いものが好ましい。
このようなものとして特に合成系の吸水性樹脂が挙げられ、吸水・膨潤するものであれば特に限定されるものではないが、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、保水性、安全性や経済性などが特に良好であるため好ましい。
【００１４】
これらの吸水性樹脂は、単独で用いてもよく、また、二種類以上を適宜混合して用いてもよい。上記吸水性樹脂は、所定形状に造粒されていてもよく、また、不定形破砕状、球状、鱗片状、繊維状、棒状、塊状、粉末状など、種々の形状であってもよいが、吸水性能を向上させるために、粉末状であることがより好ましい。
【００１５】
吸水性樹脂が粉末状である場合において、粒子の平均粒子径について特に限定はないが、好ましくは３０〜８５０μｍである。３０μｍより大きいと保冷バンド（ａ）の吸水性樹脂が入る袋を構成する通気性基材から吸水性樹脂の粉末が漏れにくくなり、８５０μｍより小さいと含水ゲルを作成するときの吸水速度が良好である。粒度分布は特に限定はないが、好ましくは３０〜８５０μｍの範囲の粒子が９５質量％以上になるような粒度分布である。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、通常の篩振とう法が適用できる。
【００１６】
上記吸水性樹脂の吸水倍率は重量で１００〜１０００倍であるのが好ましい。吸水倍率は下記の方法で測定できる。
＜吸水性樹脂の吸水倍率の測定法＞
ナイロン製の網袋（２５０メッシュ）に吸水性樹脂の試料（サンプル量；Ｘｇ）を入れ、これを袋ごと過剰の水に浸した。浸漬６０分後に袋ごと空中に引き上げ、静置して１５分間水切りした後、質量（Ｙｇ）を測定して下式より吸水倍率を求めた。［網袋のみを用いて上記と同様の操作を行い、この分の質量（Ｚｇ）をブランクとして差し引いた。］
吸水倍率＝（Ｙ−Ｚ）／Ｘ
【００１７】
また、吸水性樹脂の粉末の代りに、吸水性樹脂の粉末などを通気性基材に固定したシート（吸水シート）を用いることができ、公知の吸水シートを使用することができる。吸水シートにしたものを用いると吸水性樹脂の粉末などが吸水シートに均一に存在するので、粉末などを用いる場合よりも偏りが少なくなるので好ましい。
吸水シートにする場合には、上記の吸水性樹脂の粉末などと共に、水不溶性吸水・保水材を同時に含ませてもよい。水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。
【００１８】
吸水シートの構成として好ましいものは、布（特に好ましくは不織布）、紙などの通水性基材の片面または両面に粘着剤やバインダー樹脂を用いてまたは抄紙によって吸水性樹脂粉末を固定化したものであり、特に好ましいものは、紙や不織布などの通水性基材でサンドイッチ状に挟んだ後、エンボス加工法、ニードルパンチ法で吸水性樹脂を一体化したもの；プラスチックフィルムの片面に粘着剤やバインダー樹脂を用いて吸水性樹脂粉末水を固定させ、そのまままたは片面に上記通水性基材を被せたもの、たとえば、セロハンやビニールの粘着テープを用いて、粘着面に吸水性樹脂粉末を散布しそのまままたは不織布などの通水性基材を被せて圧着ロールで固定したものなどが挙げられる。
【００１９】
吸水性樹脂の使用量は、粉末であれ吸水シートであれ、バンドにおいて好ましくは１０〜１２０ｇ／ｍ2、より好ましくは３０〜１００ｇ／ｍ2である。使用量が１０ｇ／ｍ2以上であると、バンドの保水性が良好であり人体を保冷できる。１２０ｇ／ｍ2以下であると、バンドが吸水したとき膨らみすぎず、また性能と経済面のコストパフォーマンスが良好である。
【００２０】
吸水性樹脂入り保冷バンド（ａ）は、布帛からなる袋に吸水性樹脂の粉末などまたはその吸水シートが入れられたバンドであり、縫製により２区画以上の袋部が形成されて各袋部の中に吸水性樹脂が封入されている。吸水性樹脂が分割された各々の空間に単位広さ当たり均等に吸水性樹脂が充填されているのが良い。これによって、吸水性樹脂が袋内の一側に偏るのを防止できる。吸水シートを用いる場合は、吸水シートを保冷バンド（ａ）に入れて周囲を縫製などにより閉じ、吸水シートが出ないようにしておくのが好ましく、保冷バンド（ａ）の幅方向に二分するように長手方向に縫製して吸水シートをバンドに固定するのがより好ましい。
【００２１】
保冷バンド（ａ）の製法は、一部が開口した通気性袋を作成しておき、開口から吸水性樹脂の粉末または吸水シートを入れた後、開口を閉じてもよいし、袋を形成する通気性基材上に吸水性樹脂の粉末または吸水シートを置いた後、上から通気性基材を被せて袋を形成してもよい。
【００２２】
保冷バンド（ａ）における吸水性樹脂が入る袋部の大きさは、装着する部位や子供、大人により決まるが、好ましくは巾１ｃｍ〜１５ｃｍ、長さ１５ｃｍ〜１５０ｃｍであり、より好ましくは巾２ｃｍ〜１０ｃｍ、長さ２０ｃｍ〜９０ｃｍであり、形状は特に限定はなく、帯状や三角形などがあげられる。
【００２３】
本考案における冷凍して使用する保冷剤（ｂ）は、透水・水不溶性基材からなる容器内に保冷用媒体を封入して保冷剤としたものであり、市販品が使用できる。透水・水不溶性基材、保冷用媒体としては、特に限定がなく、従来から用いられている保冷剤の透水・水不溶性基材、保冷用媒体が使用できる。
透水・水不溶性基材としては、柔軟性があり且つ透水性のシートであって、且つ使用時に破れない程度の湿潤強度があれば特に形態、材質にはこだわらない。
【００２４】
保冷用媒体としては、従来公知のものが使用できるが、水あるいは水を主体とした混合溶媒を吸収した吸水性樹脂のゲル状物が使用できる。吸水性樹脂としては保冷用バンド（ａ）に用いたものと同じものが使用できる。ゲル状物中の吸水性樹脂の濃度は好ましくは０．１〜１０重量％であり、より好ましくは０．３〜５重量％である。
【００２５】
また、上記保冷用媒体には上記の吸水性樹脂のゲル状物に替えて、またはそれと共に下記（Ｉ）〜（Ｖ）を混合して用いてもよい。
（Ｉ）水溶性高分子を水に溶解したゲル状物。
水溶性高分子としては、水溶性であれば重量平均分子量は特に限定されないが、好ましくは重量平均分子量１，０００〜１００万のものが挙げられる。重量平均分子量が１０００以上であると、水溶液のゲル化効果が十分となり、１００万以下であると水に溶解するのも容易でゲル化の時間が遅くならない。ゲル状物中の水溶性高分子の濃度は好ましくは０．１〜１０重量％である。
【００２６】
水溶性高分子としてはたとえば、デンプン質（デンプンなど）、動物タンパク質（ゼラチン、カゼイン、コーラゲンなど）、動物タンパク質（大豆タンパク質、小麦タンパク質など）、繊維素（木材セルロースなど）または海藻抽出物（寒天、カラギーナンなど）などの天然高分子；セルロース誘導体（メチルセルロース、カルボキシメチルセルロースなど）、デンプン誘導体（可溶性デンプンなど）、またはアルギン酸誘導体（アルギン酸塩、アルギン酸プロピレングリコールなど）などの半合成高分子；ポリオキシアルキレン化合物、ビニル系樹脂［アクリル系樹脂、ポリビニルアルコール、ポリビニルピロリドンなど］、イソブチレン−無水マレイン酸共重合体などの合成高分子が挙げられる。
【００２７】
（ＩＩ）上記のゲル状物に氷点降下物質（多価アルコール類、尿素、硝酸アンモニウム、食塩など及びこれらの併用）を添加した保冷用媒体。
ゲル状物中の氷点降下物質の濃度は好ましくは０．１〜５０重量％である。
（ＩＩＩ）水溶解時に吸熱する物質（硝酸ナトリウム、炭酸ナトリウム１０水塩、リン酸二アンモニウム、四ホウ酸ナトリウム１０水塩、チオ硫酸ナトリウム１０水塩など）と上記のゲル状物よりなる二剤性保冷用媒体。ゲル状物１００重量部に対して吸熱する物質の配合量は好ましくは１０〜９０重量部である。
【００２８】
（ＩＶ）吸水性樹脂、水溶性高分子、水及び親水性アルコールを混合したゲル状物。
吸水性樹脂、水溶性高分子は上記と同じものが用いられる。
ここで親水性とは水溶性及び水分散性を意味し、親水性アルコールとしては、エタノール、グリセリン、エチレングリコール及び親水性ポリエーテル[ポリエチレングリコール、ポリ（オキシエチレン・オキシプロピレン）トリオール、ポリ（オキシエチレン・オキシプロピレン）グリコール、ポリ（オキシエチレン・オキシプロピレン）グリコールモノアルキルエーテル]などが好ましい。ゲル状物中の水と水溶性高分子との重量比は、好ましくは１００：０．１〜１０である。ゲル状物中の水と親水性アルコールとの重量比は、好ましくは１００：１〜８０である。ゲル状物中の水溶性高分子と親水性アルコールとの重量比は、好ましくは１：１０〜６０である。ゲル状物中の吸水性樹脂と水溶性高分子との重量比は、好ましくは１：０．１〜１０である。詳細は特公平７−２３４６７号公報に記載されているものが使用できる。
【００２９】
（Ｖ）水不溶性で非吸水性の高分子皮膜で表面被覆された吸水性樹脂の粒子が水溶性高分子、水及び親水性アルコールを含有する水性ゲル中に懸濁したゲル状物。
高分子被膜としては、たとえばアラビアゴム、トラガントゴムなどが挙げられる。また該高分子被膜に用いることができる表面硬化前の水溶性高分子としては、アルギン酸ソーダ、ポリビニルアルコールなどが挙げられる。これら水溶性高分子により形成される被膜を硬化せしめる助剤としては高級脂肪酸の石鹸、塩酸、硫酸、硝酸などの無機酸、またはオレイン酸、酢酸などの有機酸が用いられる。該高分子被膜の厚みは通常吸水ゲル表面を薄く被う程度である。水溶性高分子を用いる場合の表面被覆および硬化処理の方法を例示すると、これら表面被覆剤の１０〜２０重量％水溶液を水不溶性吸水性高分子の含水ゲル１重量部に対して０．２〜１．５重量部加えて、そのまま上記硬化助剤を１０〜２０重量％加えて硬化処理を行うことにより、水不溶性非吸水性の高分子被膜が形成される。
親水性高分子、配合量などは上記（ＩＶ）に記載されたものと同じでよく、特公平７−８１１３４号公報に記載されているものが使用できる。これらの内で好ましくは（ＩＶ）、（Ｖ）である。
【００３０】
保冷剤（ｂ）は上記の保冷用媒体を別の容器で混合作成した後、透水・水不溶性基材からなる容器に入れてもよいし、透水・水不溶性基材からなる容器内に保冷用媒体の構成原料を入れてから混合して、保冷剤（ｂ）を作成してもよい。
保冷剤（ｂ）の大きさは、任意であるが、上記保冷バンド（ａ）の吸水性樹脂の入った部分に近い大きさのものが好ましい。保冷剤（ｂ）が吸水性樹脂の入った部分の大きさに近いと保冷バンド（ａ）と保冷剤（ｂ）を積層したときに無駄がなく、効率的に保冷ができる。
【００３１】
本考案における保冷剤（ｂ）は、−３０〜−５℃の条件で、０．５〜２４時間かけて冷凍させることにより、保冷材として用いることができる。保冷用媒体として上記（ＩＶ）、（Ｖ）を用いると冷凍時も柔軟性があり、繰り返し使用してもこの柔軟性が変化することはない。  
【００３２】
本考案の保冷用バンド（Ａ）は、上記冷凍して使用する保冷剤（ｂ）の片面または両面に水の蒸発潜熱を利用する吸水性樹脂入り保冷バンド（ａ）を積層してなる。
片面に保冷剤（ｂ）を積層する場合、上記の保冷バンド（ａ）と保冷剤（ｂ）を一つづつ積層して固定すれば得られる。固定の方法は使用中ずれなければ限定はないが、保冷バンド（ａ）にポケットを作り、ポケットに保冷剤（ｂ）を入れるだけで簡単に固定されるので好ましい。ポケットは保冷バンド（ａ）の吸水性樹脂が入った袋部の部分に作成すると、本考案の効果を効率よく奏することができる。
【００３３】
ポケットは一つであっても二つ以上の複数個であってもよいが、ポケットを複数個にすればポケットが小さくなり、使用する保冷剤（ｂ）も小さくなる。好ましくはポケットが一つであり、その中に一つの帯状の保冷袋を入れたものであり、保冷効果も良好である。
ポケットの大きさは、保冷剤（ｂ）が挿入保持できればよく、長さは好ましくは２０〜６０ｃｍであり、より好ましくは２５〜５０ｃｍである。幅は好ましくは３〜２０ｃｍであり、より好ましくは５〜１５ｃｍである。
【００３４】
ポケットを形成するための生地は保冷バンド（ａ）を形成する生地と同じでよく、下記の断熱シートで形成してもよい。接合手段に限定はなく、縫製、ヒートシール、接着剤、熱融着テープを布と布との間に介在させて熱により融着する方法などが挙げられる。接合部を弾力性糸や弾力性ある樹脂などの弾力性あるものを用いればポケットはよく閉まるとともに、使用時にも使いやすい。
【００３５】
ポケットは保冷剤（ｂ）を入れた後、使用時に保冷剤（ｂ）が落ちないように一時的に閉じるようにしてもよい。閉じる手段もマジックテープ（登録商標）、ホック、ボタン、チャックなど通常の方法で閉じることがで、閉じる位置には限定はない。
保冷バンド（ａ）の側を人体の皮膚に当てれば保冷剤（ｂ）の冷気が保冷バンド（ａ）に伝わり、保冷バンド（ａ）の皮膚側の温度を下げると共に、冷感を従来の保冷バンド並に持続させることができる。また保冷剤（ｂ）の側を人体の皮膚に当てればより強い冷感を生じると共に、外側の面の保冷用バンド（ａ）の水の蒸散によりバンドを冷やすことができ、保冷剤（ｂ）の単独よりも保冷効果を持続させることができる。
すなわち、保冷剤（ｂ）の片面にのみ保冷バンド（ａ）を積層した場合には、使用者の好みに合わせて両方の使用もできる。
保冷バンド（ａ）にポケットを作成すれば、このポケットには、保冷剤（ｂ）が出し入れ可能に挿入して使用することができる。
【００３６】
また保冷剤（ｂ）の保冷バンド（ａ）とは反対側に断熱シートを保冷剤（ｂ）と重ねて設けると、保冷効果が一層向上する。断熱シートは保冷バンド（ａ）のポケットの中において保冷剤（ｂ）と共に用いるのが使いやすくて好ましい。
【００３７】
断熱シートとしては特に限定はないが、たとえば、アルミニウム層、発泡体シートまたはこれらの積層物などが挙げられる。好ましくは、アルミニウム層を含んで形成されるシートである。
アルミニウム層は、外部から入る熱線を反射して保冷剤（ｂ）に熱が伝わるのを防止すると共に保冷剤（ｂ）の冷気を外に出すことを防止する。そのため保冷剤の温度の上昇が抑制でき、保冷バンド（ａ）の温度が下がると共に長時間体を保冷することができる。
【００３８】
アルミニウム層としては、通気しないアルミニウム層を含むものなら限定はなく、アルミシート、アルミニウム板、アルミ箔またはプラスチックに蒸着したアルミ膜などが挙げられる。アルミニウム層の厚さは特に限定はないが、好ましくは１μｍ〜３ｍｍである。１μｍ以上であれば断熱効果が良好であり、３ｍｍ以下であれば保冷バンド（Ａ）にセットしたときの使用性が良好である。
【００３９】
また、アルミニウム層にさらに弾力性のある発泡体シートを組み合わせたものが好ましい。特にアルミニウム層との積層体であるのが特に好ましい。弾力性のある発泡体シートは熱伝導を低下させる性質があり、外からの熱伝導を抑制すると共に保冷剤（ｂ）の冷気が外へ逃げるのを防止する。また弾力性があるのでこの面が保冷剤（ｂ）に圧接して重ねられると保冷剤（ｂ）の凹凸に対応して発泡体シートの表面が変形して追随する。その結果、発泡体シートが動きにくくなり、保冷バンド（ａ）を使用中断熱シートが保冷剤（ｂ）から動かず安定して保冷剤（ｂ）の温度上昇が抑制でき、保冷バンド（Ａ）の使用時間を長引かせることができる。
【００４０】
弾力性のある発泡体シートとしては、ポリエチレン、ポリプロピレン、ポリブチレンなどのポリオレフィン、塩化ビニル、エチレン−酢酸ビニル、エチレン−メチルアクリレート共重合体、ポリエステル、ポリウレタン、シリコンエラストマーなどの発泡体シートが挙げられる。好ましいのは入手し易さからポリオレフィン系であり、より好ましくはポリプロピレン系である。また独立気泡の発泡体シートであるのが熱伝導を抑制して断熱性を高めるので好ましい。厚さは好ましくは１〜５ｍｍであり、発泡倍率は好ましくは１０〜４０倍であり、見掛け密度は好ましくは０．０２５〜０．１ｇ／ｃｍ3である。
【００４１】
アルミニウム層と発泡体シートの積層体については、アルミニウム層と発泡体シートが接着剤などによりラミネートされるものがよく、これらの１：１の積層体または発泡体シートの両側の面がアルミニウム層で被覆されたような複数の積層体であってもよい。好ましいのは使用性、価格の点から１：１の積層体である。
断熱シートの大きさも特に限定はないが保冷剤（ｂ）の大きさなどにより決められる。断熱シートの厚さも特に限定はないが、保冷バンド（Ａ）にセットしたときの装着性と保冷時間との兼ね合いで決められる。
【００４２】
図１に冷凍した保冷剤（ｂ）の片面に吸水膨潤させた保冷バンド（ａ）を積層した保冷用バンド（Ａ）１を示した。図１（ａ）は、その斜視図であり、図１（ｂ）は図１（ａ）のＸ−Ｙ面で垂直に切断した拡大された断面図である。保冷バンド（ａ）２の吸水性樹脂のゲル３のある部分にポケット４が設けられており、その中に冷凍した保冷剤（ｂ）５が入っている。そしてポケット４の中において冷凍した保冷剤（ｂ）５と保冷バンド（ａ）２とは反対側に断熱シート６が入っている。断熱シートは、図１（ａ）の斜視図では不明であるが、冷凍した保冷剤（ｂ）５を覆うようにポケット４いっぱいに入れることができる。そのようにすれば断熱シートの断熱効果は大きく保冷時間を長くすることができる。
【００４３】
図２は、保冷剤（ｂ）の両面に吸水膨潤させた保冷バンド（ａ）を積層させた保冷用バンド（Ａ）１を示した。図２（ａ）は斜視図であり、図２（ｂ）はＸ’−Ｙ’面で垂直に切断した拡大された断面図である。図２（ｂ）から、冷凍した保冷剤（ｂ）５の両面に保冷バンド（ａ）２が積層されている。すなわち、二つの保冷バンド（ａ）２の間に冷凍した保冷剤（ｂ）５が挟まれている。ここには断熱シート６は用いられていない。二つの保冷バンド（ａ）２の片方は一体的に結合されている。片方は冷凍した保冷剤（ｂ）５を間に入れてから閉じられている。保冷用バンド（Ａ）１は二つの保冷バンド（ａ）２を用いるので、片方に積層する保冷バンド（ａ）２よりも含水膨潤したときに薄くなるように設計するのが好ましい。
【００４４】
また、冷凍した保冷剤（ｂ）の両面に保冷バンド（ａ）を積層してなる保冷用バンド（Ａ）は、保冷バンド（ａ）の間に冷凍した保冷剤（ｂ）を挟むように積層したものである。固定の方法は冷凍した保冷剤（ｂ）が使用中はずれなければ限定はないが、保冷バンド（ａ）にポケットを作り、ポケットに冷凍した保冷剤（ｂ）を入れてその上から保冷バンド（ａ）を重ねるのが好ましい。ポケットについては上記のものと同じでよい。二つの保冷バンド（ａ）は結合していても離れていてもよい。好ましいのは結合している保冷バンド（ａ）である。結合していると二つの保冷バンド（ａ）はずれることがなく使用しやすく、保冷効果も向上する。
【００４５】
保冷剤（ｂ）の両面を保冷バンド（ａ）で積層した場合には、保冷バンド（ａ）の外側から水が蒸散して保冷用バンド（Ａ）を冷やすので、冷凍した保冷剤（ｂ）の温度も下がりにくく、保冷用バンド（Ａ）の冷感を持続させることができる。また、保冷剤（ｂ）の片面にのみ保冷バンド（ａ）を積層した場合には、冷凍した保冷剤（ｂ）の側を人体の皮膚に当てれば強い冷感を生じると共に、保冷用バンド（ａ）の水の蒸散によりバンドを冷やすことができ、冷感を長時間持続させることができる。
【００４６】
本考案の保冷用バンド（Ａ）は、含水させて人体の頭、首、腕などに巻いて保冷する装身用の保冷用バンド（Ａ）または保冷用バンダナとして好適に使用できる。装身用の保冷用バンド（Ａ）又は保冷用バンダナとして使用する場合には、保冷バンド（ａ）を１〜１５分間、
１〜２５℃の水に浸けた後、冷凍した保冷剤（ｂ）をポケットに入れて使用する。
本考案の保冷用バンド（Ａ）は、従来の水の蒸発潜熱を利用する保冷バンドより温度を下げることができ、同時に従来の保冷バンド並みの保冷効果を持続することができる。すなわち、使用時の初期において非常に冷感を感じることができると共に、保冷持続時間が長い。本発明の保冷用バンド（Ａ）は冷凍保冷剤を使用する場合の冷感と、蒸発潜熱を利用する保冷バンドの保冷持続時間を維持することができる。
【００４７】
以下、実施例にて本考案をさらに詳細に説明するがこれに限定されるものではない。
（柔軟性のある保冷剤用ゲル状物の製造）
吸水性樹脂として架橋ポリアクリル酸ナトリウム塩（三洋化成工業社製：サンウエットＩＭ−５０００）４部に水２００部を加え、万能混合機で充分に混合し、これにポリビニルアルコール１５部を熱水２００部に溶解した溶液を加え充分に混合し白色の吸水ゲル粒子を得た。水溶性ポリマーとしてアクリルアミド・アクリル酸ソーダ高分子量共重合体（３０℃における０．３％水溶液粘度が１，８００ｃｐｓ）（三洋化成工業社製：サンフロックＡＨ−２１０Ｐ）４部に水２００部を加え、万能混合機で充分に混合した。これにグリセリン１５０部、ジエチレングリコール６部、ポリエチレングリコール（分子量３００）６部を加え、万能混合機で十分に混合し白色のゲルを得た。このゲルに前記の白色の吸水ゲル粒子を加え、万能混合機で充分混合した。このようにしてゲル状物Ａを得た。
【００４８】
（保冷剤（ｂ）の作成）
２１ｃｍ×５ｃｍの長方形のポリエチレン／ナイロン系ラミネートフィルムの袋に上記のゲル状物Ａを６０ｇ入れて閉じ、綿織物（通気度は１６ｃｍ3／ｃｍ2・ｓｅｃ）１枚で包み保冷剤（ｂ）を作成した。
【００４９】
（保冷バンド（ａ）の作成）
吸水性樹脂として、平均粒径２００μｍ、吸水量３００ｇ／ｇ、水可溶性成分含量２．０％の架橋されたポリアクリル酸ソーダを準備した。
巾４０ｃｍ、長さ７０ｃｍのティッシュペーパーの上に、上記の吸水性樹脂と繊維状パルプ（重量比で１／２）の合計量を１５０ｇ／ｍ２になるように均一に散布し、その上に同じサイズのティッシュペーパーを置いて、その上からエンボス加工を施し一体化した。これを巾４ｃｍ、長さ３６ｃｍになるようにスリットして吸水シートを作成した。
【００５０】
次に、綿織物（通気度は１６ｃｍ3／ｃｍ2・ｓｅｃ）で作成した幅５ｃｍ、長さ８６ｃｍの袋状のバンド１の中央に長さ３８ｃｍの袋部２をミシンで縫製して作成した。その袋部２の中に、上記の吸水シート３を入れ側面および長さ方向中央４をミシンで縫製して、保冷バンド（ａ）を作成した。  
【００５１】
（実施例、比較例）
上記に作成した保冷バンド（ａ）を、２０℃で３分間水に浸漬して、吸水膨潤させた。前記に作成した保冷剤（ｂ）を冷蔵庫の冷凍室に１時間入れ、−１２℃に冷凍した。この保冷バンド（ａ）および保冷剤（ｂ）を以下のＡ〜Ｅのように組み合わせて、以下の保冷試験を行った。
２４〜２５℃の室内において、机の上に綿織物（通気度は１６ｃｍ3／ｃｍ2・ｓｅｃ）の布を２枚を敷き、その上に下記Ａ〜Ｅの保冷バンド（ａ）を置き、保冷バンド（ａ）および保冷剤（ｂ）と上記布の間に温度計を差し込み、机上の布と保冷用バンド（Ａ）の間の温度を測定した。
Ａ．冷凍した保冷剤（ｂ）と保冷バンド（ａ）を積層し、冷凍した保冷剤（ｂ）の面を上にして置きその上を下記断熱シートで覆った。
Ｂ．冷凍した保冷剤（ｂ）と保冷バンド（ａ）を積層し、保冷バンド（ａ）の面を上にして置いた。
Ｃ．二つの保冷バンド（ａ）の間に冷凍した保冷剤（ｂ）を挟みんだものを置いた。
Ｄ．保冷バンド（ａ）を置いた。
Ｅ．冷凍した保冷剤（ｂ）を置いた。
【００５２】
（断熱シート）
厚さ０．１ｍｍのアルミシートに厚さ２ｍｍのポリプロピレン系発泡体（独立気泡型、発泡倍率１３．６倍）シートとがイソシアネート系接着剤で接着された積層シートを２０ｃｍ×７．５ｃｍに切り取り、長辺の両側の側部をそれぞれ幅１ｃｍのところで折り曲げ両端を縫製により固定し、保冷剤を保持できるように作成した断熱シート。
【００５３】
上記Ａ〜Ｅの保冷効果を図３に示した。
本考案であるＡ〜Ｃの保冷用バンド（Ａ）は、保冷開始初期の１〜２時間は従来の保冷バンド（ａ）よりも低温を示し、従来の保冷バンド（ａ）並の保冷持続時間を示している。また冷凍した保冷剤（ｂ）よりもかなり保冷持続時間が長いことがわかる。Ａ〜Ｃの中ではＡが低い温度が最も長く持続している。最も低い温度を示しているのはＢである。
【符号の説明】
【００５４】
１  保冷用バンド
２  保冷バンド（ａ）
３  吸水性樹脂のゲル
４  ポケット
５  冷凍した保冷剤（ｂ）
６  断熱シート
【図１】
0003177696.tif 000003
【図２】
0003177696.tif 000004
【図３】
0003177696.tif 000005